СОРБЦИОННЫЙ МАТЕРИАЛ С КАТАЛИТИЧЕСКОЙ АКТИВНОСТЬЮ ДЛЯ УДАЛЕНИЯ ОЗОНА ИЗ ЖИДКИХ И ГАЗОВЫХ СРЕД И СПОСОБ ЕГО ПОЛУЧЕНИЯ

1. Сорбционный материал с каталитической активностью для удаления озона из жидких и газовых сред, содержащий железооксидный компонент, отличающийся тем, что в качестве железооксидного компонента он содержит термообработанный лепидокрокит в количестве 40-70 мас.% и дополнительно содержит термообработанную глину или ее смесь с высокоглиноземистым цементом в количестве 30-60 мас.%.
2. Сорбционный материал по п.1, отличающийся тем, что он содержит термообработанную смесь, состоящую из 40-70 мас.% лепидокрокита, 5-10 мас.% глины, и 25-50 мас.% высокоглиноземистого цемента - талюма.
3. Сорбционный материал по п.1, отличающийся тем, что лепидокрокит получен из железосодержащего отхода водоочистки, образующегося на стадии обезжелезивания природных вод путем озонирования.
4. Способ получения сорбционного материала с каталитической активностью для удаления озона из жидких и газовых сред, включающий получение компонента, содержащего трехвалентное железо и формование, отличающийся тем, что сырье, содержащее лепидокрокит, перемешивают с глиной или смесью глины с высокоглиноземистым цементом до получения состава, содержащего 40-70 мас.% лепидокрокита, формуют гранулы, полученные гранулы сушат, подвергают гидротермальной обработке и прокаливают при 430-470°C.
5. Способ по п.4, отличающийся тем, что на перемешивание подают 40-70 мас.% лепидокрокита, 5-10 мас.% глины и 25-50 мас.% высокоглиноземистого цемента - талюма.
6. Способ по п.4, отличающийся тем, что в качестве сырья, содержащего лепидокрокит, используют железосодержащий отход водоочистки, образующийся на стадии обезжелезивания природных вод озонированием.
7. Способ по п.5, отличающийся тем, что упомянутый железосодержащий отход предварительно подвергают дегидратации на фильтр-прессе и брикетированию.